МАТЕРИАЛ ДЛЯ ГАЗОТЕРМИЧЕСКОГО НАНЕСЕНИЯ, СПОСОБ ЕГО ИЗГОТОВЛЕНИЯ И СПОСОБ ЕГО НАНЕСЕНИЯ

1. Материал для газотермического нанесения, отличающийся тем, что содержит порошок, не менее чем на 50% массы состоящий из частиц, каждая из которых представляет собой гранулу размерами от 1,0 мкм до 100 мкм, содержащую скрепленные между собой наночастицы размерами до 0,1 мкм, каждая из которых, в свою очередь, состоит из оксидного ядра, покрытого полностью или частично металлом или сплавом металла с температурой плавления ниже температуры плавления ядра не менее чем на 10% и объемом от 2% до 10% от объема ядра.
2. Материал по п. 1, отличающийся тем, что гранулы содержат примеси минерализаторов и/или легирующих добавок.
3. Материал по п. 1, отличающийся тем, что оксидные ядра в части гранул или во всех гранулах содержат дополнительные примеси.
4. Материал по п. 1, отличающийся тем, что металлические оболочки ядер включают в свой состав разные металлы или сплавы.
5. Материал по п. 1, отличающийся тем, что металлические оболочки оксидных ядер, входящих в гранулу, или металлические оболочки ядер в разных гранулах выполнены из разных, двух или большего числа, металлов, или сплавов металлов, или интерметаллических соединений, или их комбинации.
6. Материал по любому из пп. 1-5, отличающийся тем, что содержит в качестве дополнительной примеси материал, вступающий в экзотермическую реакцию либо на поверхности роста при условиях нанесения, либо при условиях использования нанесенного слоя.
7. Способ газотермического нанесения, отличающийся тем, что нанесение производят материалом по п. 1 в режимах, обеспечивающих разрушение не менее 30% гранул порошка при попадании их на поверхность роста.
8. Способ по п. 7, отличающийся тем, что нанесение производят в режимах, обеспечивающих плавление покрытий ядер, из которых состоят гранулы.
9. Способ по п. 8, отличающийся тем, что нанесение производят в режимах, обеспечивающих существование на поверхности роста слоя толщиной от нескольких монослоев до 1,0 мкм, содержащего жидкую фазу, включающую один или нескольких компонентов наносимого материала.
10. Способ изготовления материала по п. 1, отличающийся тем, что изготавливают керамику из порошка, состоящего из оксидных ядер, покрытых металлом, и необходимых добавок и размалывают уже изготовленную керамику до требуемого размера гранул.
11. Способ по п. 10, отличающийся тем, что керамику для размалывания изготавливают газотермическим нанесением частиц, состоящих из оксидных ядер, покрытых металлом.
12. Способ по п. 10, отличающийся тем, что керамику для перемалывания изготавливают одновременным газотермическим напылением оксидного и металлического порошков.